(57)【要約】【課題】熱プレスの工程を経てもセパレータの表面の孔を塞ぐことが低減された接着層を与えるフッ化ビニリデン粒子を提供する。【解決手段】本発明に係るコアシェル型粒子は、コア部と、当該コア部の周囲を取り囲んでいるシェル部と、を含み、当該コア部は、フッ化ビニリデンに由来する構成単位を９８モル％以上含む第１の重合体を含み、当該シェル部は、フッ化ビニリデンに由来する構成単位を主構成単位とし、当該第１の重合体とは異なる第２の重合体を含み、当該第２の重合体は、当該第１の重合体よりも融点が低い。【選択図】なし【特許請求の範囲】
【請求項１】
コア部と、当該コア部の周囲を取り囲んでいるシェル部と、を含むコアシェル型粒子であって、
当該コア部は、フッ化ビニリデンに由来する構成単位を９８モル％以上含む第１の重合体を含み、
当該シェル部は、フッ化ビニリデンに由来する構成単位を主構成単位とし、当該第１の重合体とは異なる第２の重合体を含み、
当該第２の重合体は、当該第１の重合体よりも融点が低い、コアシェル型粒子。
【請求項２】
上記コアシェル型粒子の融点が１４５℃以上である、請求項１に記載のコアシェル型粒子。
【請求項３】
上記コア部に含まれる上記第１の重合体および／または上記シェル部に含まれる上記第２の重合体には、ハロゲン化アルキルビニル化合物に由来する構成単位が含まれており、ハロゲン化アルキルビニル化合物は当該コアシェル型粒子中に０．２モル％以上５モル％以下含まれている、請求項１または２に記載のコアシェル型粒子。
【請求項４】
上記ハロゲン化アルキルビニル化合物に由来する構成単位は、フッ化アルキルビニル化合物に由来する構成単位であり、当該フッ化アルキルビニル化合物に由来する構成単位は上記第２の重合体に含まれている、請求項３に記載のコアシェル型粒子。
【請求項５】
上記第２の重合体は、不飽和二塩基酸に由来する構成単位および不飽和二塩基酸モノエステルに由来する構成単位の少なくとも何れかをさらに含む、請求項１から４の何れか１項に記載のコアシェル型粒子。
【請求項６】
上記第１の重合体の構成単位は、フッ化ビニリデンに由来する構成単位のみである、請求項１から５の何れか１項に記載のコアシェル型粒子。
【請求項７】
請求項１から６の何れか１項に記載のコアシェル型粒子および分散媒を含む、分散液。
【請求項８】
二次電池における負極層と正極層との間に設けられるセパレータの少なくとも一方の面に設けられる多孔質のフッ素樹脂層の形成のためのコーティング組成物であって、
請求項１から６の何れか１項に記載のコアシェル型粒子を含む、コーティング組成物。
【請求項９】
増粘剤をさらに含む、請求項８に記載のコーティング組成物。
【請求項１０】
フィラーをさらに含む、請求項８または９に記載のコーティング組成物。
【請求項１１】
請求項８から１０の何れか１項に記載のコーティング組成物が少なくとも一方の面に塗布されている、セパレータ。
【請求項１２】
請求項８から１０の何れか１項に記載のコーティング組成物から形成されたフッ素樹脂層が設けられている二次電池であって、
上記フッ素樹脂層は、上記負極層と上記正極層と上記セパレータとを熱プレスすることによって形成されてなる上記第２の重合体を含む層を有しており、
上記第２の重合体を含む層には、上記第１の重合体を含む粒子が含まれている、二次電池。
【請求項１３】
二次電池における負極層と正極層との間に設けられるセパレータに接するように、当該負極層および当該正極層の少なくとも何れかの少なくとも一方の面に設けられるフッ素樹脂層の形成のためのコーティング組成物であって、
請求項１から６の何れか１項に記載のコアシェル型粒子を含む、コーティング組成物。
【請求項１４】
コア部と、当該コア部の周囲を取り囲んでいるシェル部と、を含むコアシェル型粒子の製造方法であって、
フッ化ビニリデンに由来する構成単位を主構成単位とする第１の重合体を含むコア部を形成するコア部形成工程と、
フッ化ビニリデンに由来する構成単位を主構成単位とする第２の重合体を含むシェル部を形成するシェル部形成工程と、を含み、
当該シェル部形成工程では、当該コア部形成工程により形成されたコア部を含む分散液において、当該第２の重合体を構成するための単量体を重合反応させることにより当該コア部の周囲に当該シェル部を形成する、コアシェル型粒子の製造方法。
【発明の詳細な説明】
【技術分野】
【０００１】
本発明は、コアシェル型粒子、分散液、コーティング組成物、セパレータ、二次電池およびコアシェル型粒子の製造方法に関する。
【背景技術】
【０００２】
近年、電子技術の発展はめざましく、小型携帯機器の高機能化が進んでいる。そのため、これらに使用される電源には小型化および軽量化、すなわち高エネルギー密度化が求められている。高いエネルギー密度を有する電池として、リチウムイオン二次電池等に代表される非水電解質二次電池が、広く使用されている。
【０００３】
また、非水電解質二次電池は、地球環境問題および省エネルギーの観点から、二次電池とエンジンとを組み合わせたハイブリッド自動車、および二次電池を電源にした電気自動車などにも利用されており、その用途が拡大している。
【０００４】
非水電解質二次電池の電極（正極および負極）の間にはセパレータが設けられている。電極とセパレータとの間に隙間が形成されると、サイクル寿命を悪化させることがある。そのため、電極およびセパレータ等の接着部の接着性を向上させることが求められている。
【０００５】
そこで、電極との接着性を向上させたセパレータが開発されている（例えば、特許文献１）。特許文献１には、多孔質基材の少なくとも一方の面にポリフッ化ビニリデン（ＰＶＤＦ）系樹脂を含む所定量の微粒子の集合体層である接着層を設けることによって、イオン透過性およびハンドリング性に優れ、電極との接着性を向上させた、非水系二次電池用セパレータが開示されている。
【先行技術文献】
【特許文献】
【０００６】
【特許文献１】国際公開第２０１３／０７３５０３号（２０１３年５月２３日公開）
【発明の概要】
【発明が解決しようとする課題】
【０００７】
しかしながら、特許文献１に記載の非水系二次電池用セパレータでは、電池の製造工程において熱プレスをする際に、ＰＶＤＦ系樹脂を含む微粒子が溶融してつぶれてしまい、セパレータを構成する多孔質基材の表面の孔が塞がれてしまう。その結果、セパレータにおけるイオン透過性が悪化するという問題がある。
【０００８】
本発明は、上記課題を鑑みてなされたものであり、その目的は、熱プレスの工程を経てもセパレータの表面の孔を塞ぐことが低減された接着層を与えるフッ化ビニリデン粒子を提供することにある。
【課題を解決するための手段】
【０００９】
本発明に係るコアシェル型粒子は、上記課題を解決するために、コア部と、当該コア部の周囲を取り囲んでいるシェル部と、を含み、当該コア部は、フッ化ビニリデンに由来する構成単位を９８モル％以上含む第１の重合体を含み、当該シェル部は、フッ化ビニリデンに由来する構成単位を主構成単位とし、当該第１の重合体とは異なる第２の重合体を含み、当該第２の重合体は、当該第１の重合体よりも融点が低い。
【００１０】
また、本発明に係るコアシェル型粒子では、コアシェル型粒子の融点が１４５℃以上であることが好ましい。
【００１１】
また、本発明に係るコアシェル型粒子では、上記コア部に含まれる上記第１の重合体および／または上記シェル部に含まれる上記第２の重合体には、ハロゲン化アルキルビニル化合物に由来する構成単位が含まれており、ハロゲン化アルキルビニル化合物は当該コアシェル型粒子中に０．２モル％以上５モル％以下含まれていることが好ましい。
【００１２】
また、本発明に係るコアシェル型粒子では、上記ハロゲン化アルキルビニル化合物に由来する構成単位は、フッ化アルキルビニル化合物に由来する構成単位であり、当該フッ化アルキルビニル化合物に由来する構成単位は上記第２の重合体に含まれていてもよい。
【００１３】
また、本発明に係るコアシェル型粒子では、上記第２の重合体は、不飽和二塩基酸に由来する構成単位および不飽和二塩基酸モノエステルに由来する構成単位の少なくとも何れかをさらに含むことが好ましい。
【００１４】
また、本発明に係るコアシェル型粒子では、上記第１の重合体の構成単位は、フッ化ビニリデンに由来する構成単位のみであってもよい。
【００１５】
また、本発明に係るコアシェル型粒子および分散媒を含む分散液も本発明に含まれる。
【００１６】
また、二次電池における負極層と正極層との間に設けられるセパレータの少なくとも一方の面に設けられる多孔質のフッ素樹脂層の形成のためのコーティング組成物であって、本発明に係るコアシェル型粒子を含むコーティング組成物も本発明に含まれる。
【００１７】
また、本発明に係るコーティング組成物は、増粘剤をさらに含んでいてもよい。
【００１８】
また、本発明に係るコーティング組成物は、フィラーをさらに含んでいてもよい。
【００１９】
また、本発明に係るコーティング組成物が少なくとも一方の面に塗布されているセパレータも本発明に含まれる。
【００２０】
また、本発明に係るコーティング組成物から形成されたフッ素樹脂層が設けられている二次電池であって、上記フッ素樹脂層は、上記負極層と上記正極層と上記セパレータとを熱プレスすることによって形成されてなる上記第２の重合体を含む層を有しており、上記第２の重合体を含む層には、上記第１の重合体を含む粒子が含まれている、二次電池も本発明に含まれる。
【００２１】
また、二次電池における負極層と正極層との間に設けられるセパレータに接するように、当該負極層および当該正極層の少なくとも何れかの少なくとも一方の面に設けられるフッ素樹脂層の形成のためのコーティング組成物であって、本発明に係るコアシェル型粒子を含むコーティング組成物も本発明に含まれる。
【００２２】
本発明に係るコアシェル型粒子の製造方法は、上記課題を解決するために、コア部と、当該コア部の周囲を取り囲んでいるシェル部と、を含むコアシェル型粒子の製造方法であって、フッ化ビニリデンに由来する構成単位を主構成単位とする第１の重合体を含むコア部を形成するコア部形成工程と、フッ化ビニリデンに由来する構成単位を主構成単位とする第２の重合体を含むシェル部を形成するシェル部形成工程と、を含み、当該シェル部形成工程では、当該コア部形成工程により形成されたコア部を含む分散液において、当該第２の重合体を構成するための単量体を重合反応させることにより当該コア部の周囲に当該シェル部を形成する。
【発明の効果】
【００２３】
本発明によれば、熱プレスの工程を経てもセパレータの表面の孔を塞ぐことが低減された接着層を与えるフッ化ビニリデン粒子が提供される。
【発明を実施するための形態】
【００２４】
以下、本発明に係るコアシェル型粒子、分散液、コーティング組成物、セパレータおよび二次電池ならびにコアシェル型粒子の製造方法の一実施形態について詳細に説明する。
【００２５】
〔コアシェル型粒子〕
本実施形態において「コアシェル型粒子」とは、コア部と、コア部の周囲を取り囲んでいるシェル部とを含んでいる粒子を指す。
【００２６】
（コア部）
コア部は、フッ化ビニリデンに由来する構成単位を主構成単位とする第１の重合体を含んでおり、コア部は、第１の重合体を含むフッ化ビニリデン粒子である。本明細書において「主構成単位」とは、重合体を構成する構成単位のうち、最も多くの割合（モル％）を占める構成単位を指す。また、本明細書において「フッ化ビニリデン粒子」とは、フッ化ビニリデンに由来する構成単位を主構成単位とする重合体の粒子を指し、当該重合体には、フッ化ビニリデンの単独重合体、およびフッ化ビニリデンと他の単量体との共重合体が包含される。
【００２７】
第１の重合体における、フッ化ビニリデンに由来する構成単位の割合は、９８モル％以上であることが好ましい。また、第１の重合体は、一例において、フッ化ビニリデンに由来する構成単位のみで構成されていることが特に好ましい。フッ化ビニリデンに由来する構成単位を９８モル％以上とすることで、電解液存在下における第１の重合体の溶融温度が、後述する熱プレス工程の通常行われる温度よりも高くなる。その結果、本実施形態に係るコアシェル型粒子では、熱プレス工程においてコア部がつぶされる（溶融する）ことが低減される。ここで「電解液存在下における第１の重合体の溶融温度」は、電解液の組成等にもよるが、例えば第１の重合体の融点より６０〜７０℃程度低い温度となり得る。
【００２８】
第１の重合体は、第１の重合体を構成する他の構成単位として、フッ化ビニリデン以外の化合物に由来する構成単位をさらに含んでいてもよい。フッ化ビニリデン以外の化合物としては、例えば、ハロゲン化アルキルビニル化合物、炭化水素系単量体、ジメタクリル酸（ポリ）アルキレングリコールエステル、ジアクリル酸（ポリ）アルキレングリコールエステルおよびポリビニルベンゼン等が挙げられる。ハロゲン化アルキルビニル化合物としては、例えば、フッ化アルキルビニル化合物が挙げられ、具体的には、ヘキサフルオロプロピレン、クロロトリフルオロエチレン、トリフルオロエチレン、テトラフルオロエチレン、ヘキサフルオロエチレンおよびフルオロアルキルビニルエーテル等が挙げられ、なかでもヘキサフルオロプロピレンが好ましい。炭化水素系単量体としては、例えば、エチレン、プロピレンおよびスチレン等が挙げられる。
【００２９】
第１の重合体を構成する他の構成単位としてフッ化ビニリデン以外の化合物に由来する構成単位を含む場合、フッ化ビニリデン以外の化合物に由来する構成単位の割合は、耐酸化性および結晶性が損なわれる虞を低減する観点から例えば、２モル％以下であることが好ましい。
【００３０】
また、コア部は、第１の重合体以外の化合物をさらに含んでいてもよい。第１の重合体以外の化合物としては、例えば、ハロゲン化アルキルビニル化合物、炭化水素系単量体、ジメタクリル酸（ポリ）アルキレングリコールエステル、ジアクリル酸（ポリ）アルキレングリコールエステルおよびポリビニルベンゼンおよび架橋剤等が挙げられる。ハロゲン化アルキルビニル化合物としては、例えば、フッ化アルキルビニル化合物が挙げられ、具体的には、ヘキサフルオロプロピレン、クロロトリフルオロエチレン、トリフルオロエチレン、テトラフルオロエチレン、ヘキサフルオロエチレンおよびフルオロアルキルビニルエーテル等が挙げられる。炭化水素系単量体としては、例えば、エチレン、プロピレンおよびスチレン等が挙げられる。
【００３１】
また、第１の重合体の融点は、イオン透過性の観点から、１５０℃以上であることが好ましく、１５５℃以上であることがより好ましく、１６０℃以上であることがさらに好ましい。本実施形態に係る第１の重合体の融点の測定方法は、後述する実施例において説明する。
【００３２】
また、第１の重合体の平均粒子径は、特に限定されないが、例えば、１０ｎｍ以上１μｍ以下である。本実施形態に係る第１の重合体の平均粒子径の測定方法は、後述する実施例において説明する。
【００３３】
（シェル部）
シェル部は、フッ化ビニリデンに由来する構成単位を主構成単位とする第２の重合体を含んでいる。第２の重合体としては、第１の重合体とは異なる重合体が用いられる。また、第２の重合体の融点は、第１の重合体の融点よりも低い。そのため、コアシェル型粒子は、第１の重合体よりも融点が低い。コアシェル型粒子の融点は１４５℃以上であることが好ましい。また、コアシェル型粒子の融点は１６４℃未満であることが好ましい。本実施形態に係るコアシェル型粒子の融点の測定方法は、後述する実施例において説明する。
【００３４】
また、第２の重合体は、第２の重合体を構成する他の構成単位として、フッ化ビニリデン以外の化合物に由来する構成単位をさらに含んでいてもよい。フッ化ビニリデン以外の化合物としては、例えば、ハロゲン化アルキルビニル化合物、不飽和二塩基酸、不飽和二塩基酸モノエステル、炭化水素系単量体、ジメタクリル酸（ポリ）アルキレングリコールエステル、ジアクリル酸（ポリ）アルキレングリコールエステルおよびポリビニルベンゼン等が挙げられる。
【００３５】
ハロゲン化アルキルビニル化合物としては、例えば、フッ化アルキルビニル化合物が挙げられ、具体的には、ヘキサフルオロプロピレン、クロロトリフルオロエチレン、トリフルオロエチレン、テトラフルオロエチレン、ヘキサフルオロエチレンおよびフルオロアルキルビニルエーテル等が挙げられ、なかでもヘキサフルオロプロピレンが好ましい。ハロゲン化アルキルビニル化合物を含むことにより、電解液を含んだ状態での電極との熱プレスにおいて接着性が向上し得る。
【００３６】
不飽和二塩基酸としては、例えば、フマル酸、マレイン酸、シトラコン酸およびフタル酸等が挙げられる。これらのうちから少なくとも１種以上の不飽和二塩基酸を含むことにより、電極とフッ素樹脂層との間の接着性およびセパレータ基材とフッ素樹脂層との間の接着性が向上する。
【００３７】
不飽和二塩基酸モノエステルとしては、例えば、フマル酸モノメチル、フマル酸モノエチル、マレイン酸モノメチル、マレイン酸モノエチル、シトラコン酸モノメチル、シトラコン酸モノエチル、フタル酸モノメチルおよびフタル酸モノエチル等が挙げられる。これらのうちから少なくとも１種以上の不飽和二塩基酸モノエステルを含むことにより、電極とフッ素樹脂層との間の接着性およびセパレータ基材とフッ素樹脂層との間の接着性が向上する。
【００３８】
炭化水素系単量体としては、例えばエチレン、プロピレン、スチレン等が挙げられる。
【００３９】
第２の重合体における、フッ化ビニリデンに由来する構成単位の割合は、イオン透過性の観点から、５０モル％以上であることが好ましく、７０モル％以上であることがより好ましく、９０モル％以上であることがさらに好ましい。また、密着性の観点から、９９モル％以下であることが好ましく、９８モル％以下であることがより好ましく、９５モル％以下であることがさらに好ましい。
【００４０】
第２の重合体を構成する他の構成単位としてフッ化ビニリデン以外の化合物に由来する構成単位を含む場合、フッ化ビニリデン以外の化合物に由来する構成単位の割合は、特に限定されないが、耐酸化性の観点から、１２モル％以下であることが好ましく、８モル％以下であることがより好ましく、３モル％以下であることがさらに好ましい。
【００４１】
第２の重合体を構成する他の構成単位としてフッ化アルキルビニル化合物に由来する構成単位を含む場合、フッ化アルキルビニル化合物に由来する構成単位の割合は、特に限定されないが、密着性の観点から、０．５モル％以上であることが好ましく、１モル％以上であることがより好ましく、２モル％以上であることがさらに好ましい。また、イオン透過性の観点から、５０モル％以下であることが好ましく、３０モル％以下であることがより好ましく、２０モル％以下であることがさらに好ましい。
【００４２】
第２の重合体を構成する他の構成単位として不飽和二塩基酸または不飽和二塩基酸モノエステルに由来する構成単位を含む場合、不飽和二塩基酸および不飽和二塩基酸モノエステルに由来する構成単位の割合は、特に限定されないが、密着性の観点から、０．０１モル％以上であることが好ましく、０．０２モル％以上であることがより好ましく、０．０３モル％以上であることがさらに好ましい。また、生産性の観点から、１０モル％以下であることが好ましく、９モル％以下であることがより好ましく、８モル％以下であることがさらに好ましい。
【００４３】
また、シェル部は、第２の重合体以外の化合物をさらに含んでいてもよい。第２の重合体以外の化合物としては、例えば、ハロゲン化アルキルビニル化合物、不飽和二塩基酸、不飽和二塩基酸モノエステル、炭化水素系単量体、ジメタクリル酸（ポリ）アルキレングリコールエステル、ジアクリル酸（ポリ）アルキレングリコールエステルおよびポリビニルベンゼンおよび架橋剤等が挙げられる。ハロゲン化アルキルビニル化合物としては、例えば、フッ化アルキルビニル化合物が挙げられ、具体的には、ヘキサフルオロプロピレン、クロロトリフルオロエチレン、トリフルオロエチレン、テトラフルオロエチレン、ヘキサフルオロエチレンおよびフルオロアルキルビニルエーテル等が挙げられる。不飽和二塩基酸としては、例えば、フマル酸、マレイン酸、シトラコン酸およびフタル酸等が挙げられる。不飽和二塩基酸モノエステルとしては、例えば、フマル酸モノメチル、フマル酸モノエチル、マレイン酸モノメチル、マレイン酸モノエチル、シトラコン酸モノメチル、シトラコン酸モノエチル、フタル酸モノメチルおよびフタル酸モノエチル等が挙げられる。炭化水素系単量体としては、例えばエチレン、プロピレンおよびスチレン等が挙げられる。
【００４４】
本実施形態に係るコアシェル型粒子の構成単位の帰属方法は、１９Ｆ−ＮＭＲで得られるピーク面積比および吸光度比（ＩＲ比）ＡＲを検出することによって求められる。ピーク面積比および吸光度比（ＩＲ比）ＡＲの検出方法は、後述する実施例において説明する。
【００４５】
また、第１の重合体および第２の重合体の少なくとも何れかに、ハロゲン化アルキルビニル化合物に由来する構成単位が含まれていることが好ましい。コアシェル型粒子におけるハロゲン化アルキルビニル化合物に由来する構成単位の割合は、特に限定されないが、０．２モル％以上であることが好ましい。また、５モル％以下であることが好ましい。
【００４６】
（粒子径）
本実施形態に係るコアシェル型粒子の平均粒子径は、特に限定されないが、例えば、１０ｎｍ以上１μｍ以下である。本実施形態に係るコアシェル型粒子の平均粒子径の測定方法は、後述する実施例において説明する。
【００４７】
（用途）
本実施形態に係るコアシェル型粒子は、二次電池（特には、非水電解質二次電池）におけるセパレータ基材または電極に塗布されるコーティング組成物の構成材料として好適に用いられる。
【００４８】
本実施形態に係るコアシェル型粒子をコーティング組成物に含有させることで、後述のように、電池の製造工程において熱プレスする際に、コア部に含まれるフッ化ビニリデン粒子がつぶれることを低減することができる。したがって、熱プレスの工程を経てもセパレータの表面の孔を塞ぐことが低減される。
【００４９】
〔コアシェル型粒子の製造方法〕
本実施形態に係るコアシェル型粒子の製造方法は、第１の重合体を含むコア部を形成するコア部形成工程と、第２の重合体を含むシェル部を形成するシェル部形成工程とを含んでいる。
【００５０】
コア部形成工程では、第１の重合体を構成するための単量体であるフッ化ビニリデンを重合する。第１の重合体を構成する構成単位として、フッ化ビニリデン以外の他の化合物に由来する構成単位をさらに含む場合は、フッ化ビニリデンと当該他の化合物とを重合する。
【００５１】
コア部形成工程における、フッ化ビニリデンの仕込み量は、コア部形成工程の全単量体の総量を１００質量部とすると、９０質量部以上であることが好ましく、９２質量部以上であることがより好ましく、９５質量部以上であることがさらに好ましい。また、フッ化ビニリデンのみを用いてもよい。
【００５２】
他の化合物としてハロゲン化アルキルビニル化合物を添加する場合、ハロゲン化アルキルビニル化合物の仕込み量は、コア部形成工程の全単量体の総量を１００質量部とすると、イオン透過性の観点から、１０質量部以下であることが好ましく、８質量部以下であることがより好ましく、５質量部以下であることがさらに好ましい。
【００５３】
上記重合によって得られたコア部は、続いて行うシェル部形成工程において、コア部形成工程で得られた粒子を含んだ分散液のまま使用してもよいし、塩析、凍結粉砕、スプレードライ、およびフリーズドライ等から選ばれる少なくとも１種類の方法で粉体化して使用してもよい。また、そのまま使用する場合、コア部形成工程における重合に用いた分散媒に分散させたままであってもよいし、別途用意した水などの分散媒に物理的または化学的に再分散させてもよい。また、粉体化したコア部は、水などの分散媒に物理的または化学的に再分散させて使用してもよい。未処理のコア部を含む分散液または上記操作等によって処理済みのコア部を含む分散液は、界面活性剤、ｐＨ調整剤、沈降防止剤、分散安定剤、腐食防止剤、防カビ剤、湿潤剤等をさらに含ませてもよいし、透析膜またはイオン交換樹脂などによって不純物を除去してもよい。
【００５４】
シェル部形成工程では、コア部形成工程により形成されたコア部を含む分散液において、第２の重合体を構成するための単量体を重合反応させる。単量体を添加するタイミングは特に限定されず、重合反応の開始前に全ての単量体を添加してもよいし、重合反応の開始後に一部の単量体を添加してもよいし、それらを組み合わせてもよい。この重合において、第１の重合体粒子にこれら単量体を浸透させずに重合する。そうすることによって、第１の重合体と第２の重合体とが相互に絡み合ったＩＰＮ構造のようなポリマーアロイ粒子ではなく、第１の重合体粒子の周囲を第２の重合体が取り囲むように形成されるコアシェル型粒子を重合することができる。この重合により、フッ化ビニリデン粒子のコア部の周囲にシェル部が形成される。
【００５５】
シェル部形成工程における、フッ化ビニリデンの仕込み量は、シェル部形成工程の全単量体の総量を１００質量部とすると、５０質量部以上であることが好ましく、６０質量部以上であることがより好ましく、７０質量部以上であることがさらに好ましい。
【００５６】
他の化合物としてハロゲン化アルキルビニル化合物を添加する場合、ハロゲン化アルキルビニル化合物の仕込み量は、シェル部形成工程の全単量体の総量を１００質量部とすると、密着性の観点から、５質量部以上であることが好ましく、１０質量部以上であることがより好ましく、２０質量部以上であることがさらに好ましい。また、イオン透過性の観点から、５０質量部以下であることが好ましく、４０質量部以下であることがより好ましく、３０質量部以下であることがさらに好ましい。
【００５７】
他の化合物として不飽和二塩基酸または不飽和二塩基酸モノエステルを添加する場合、不飽和二塩基酸および不飽和二塩基酸モノエステルの仕込み量は、シェル部形成工程の全単量体の総量を１００質量部とすると、密着性の観点から、０．０１質量部以上であることが好ましく、０．０２質量部以上であることがより好ましく、０．０３質量部以上であることがさらに好ましい。また製造性の観点から、１０質量部以下であることが好ましく、９質量部以下であることがより好ましく、８質量部以下であることがさらに好ましい。
【００５８】
コア部形成工程とシェル部形成工程とは、同一の反応器で行ってもよいし、別々の反応器で行ってもよい。コア部形成工程とシェル部形成工程とを同一の反応器で連続的に行う場合、例えば、コア部形成工程の終了後に反応器内の残存ガスモノマーをパージし、次いでシェル部形成工程において用いられる単量体等を反応器に添加すればよい。
【００５９】
コア部形成工程およびシェル部形成工程において、第１の重合体および第２の重合体を重合する方法としては、特に限定はなく、従来公知の重合方法を用いることができる。重合方法としては、例えば懸濁重合、乳化重合、ソープフリー乳化重合、ミニエマルション重合、シード乳化重合および溶液重合等が挙げられるが、そのなかでも乳化重合、ソープフリー乳化重合、ミニエマルション重合、シード乳化重合が特に好ましい。
【００６０】
乳化重合とは、ラジカル重合の一種であり、水等の媒体と、媒体に難溶な単量体と乳化剤（以下、界面活性剤とも記す）とを混合し、そこに媒体に溶解可能な重合開始剤を加えて行う重合方法である。乳化重合において、フッ化ビニリデンおよびその他の単量体の他に、分散媒、界面活性剤および重合開始剤が用いられる。
【００６１】
懸濁重合とは、懸濁剤などを含む水中で油溶性の重合開始剤を非水溶性のモノマーに溶かし、これを機械的撹拌により懸濁および分散させて行われる重合方法である。懸濁重合では、モノマー液滴中で重合が進行することで、フッ化ビニリデン粒子が得られる。
【００６２】
ソープフリー乳化重合とは、上記乳化重合を行う際に用いるような通常の乳化剤を用いることなく行われる乳化重合である。ソープフリー乳化重合によって得られたフッ化ビニリデン粒子は、乳化剤が重合体粒子内に残存しないため好ましい。
【００６３】
ミニエマルション重合とは、超音波発振器などを用いて強いせん断力をかけることでモノマー液滴をサブミクロンサイズまで微細化して行われる重合方法である。ミニエマルション重合では、微細化されたモノマー液滴を安定化させるために、ハイドロホープという難水溶性物質を添加する。理想的なミニエマルション重合では、モノマー液滴が重合することで、それぞれフッ化ビニリデン重合体の微粒子となる。
【００６４】
シード乳化重合とは、上記のような重合方法で得られた微粒子を他の単量体からなる重合体で被覆する重合である。微粒子の分散液に、さらにフッ化ビニリデンおよびその他の単量体と、分散媒、界面活性剤、重合開始剤等が用いられる。
【００６５】
［分散媒］
用いることができる分散媒としては特に限定はなく、従来公知のものを用いることができるが、分散媒として水を用いることが好ましい。
【００６６】
［界面活性剤］
用いる界面活性剤は、非イオン性界面活性剤、カチオン性界面活性剤、アニオン性界面活性剤および両性界面活性剤の何れであってもよく、複数種類を組み合わせて使用してもよい。界面活性剤としては、ポリフッ化ビニリデンの重合に従来から使用されている過フッ素化界面活性剤、部分フッ素化界面活性剤および非フッ素化界面活性剤等が好適である。それらのうち、パーフルオロアルキルスルホン酸およびその塩、パーフルオロアルキルカルボン酸およびその塩、フルオロカーボン鎖またはフルオロポリエーテル鎖を有するフッ素系界面活性剤を使用することが好ましく、パーフルオロアルキルカルボン酸およびその塩を用いることがより好ましい。本実施形態では、乳化剤として、上記のうちから選択される１種単独または２種以上を使用することができる。
【００６７】
乳化剤の添加量は、重合に用いられる全単量体の総量を１００質量部とすると、０．００５〜２２質量部であることが好ましく、０．２〜２０質量部であることがより好ましい。
【００６８】
［重合開始剤］
用いることができる重合開始剤としては、特に限定はなく、従来公知のものを用いることができる。重合開始剤としては、水溶性過酸化物、水溶性アゾ系化合物またはレドックス開始剤系が用いられる。水溶性過酸化物としては、例えば、過硫酸アンモニウムおよび過硫酸カリウム等が挙げられる。水溶性アゾ系化合物としては、例えば、ＡＩＢＮおよびＡＭＢＮ等が挙げられる。レドックス開始剤系としては、例えば、アスコルビン酸−過酸化水素が挙げられる。重合開始剤は好ましくは水溶性過酸化物である。これらの重合開始剤は、１種単独または２種以上を組み合わせて用いることができる。
【００６９】
重合開始剤の添加量は、重合に用いられる全単量体の総量を１００質量部とすると、０．０１〜５質量部であることが好ましく、０．０２〜４質量部であることがより好ましい。
【００７０】
［他の成分］
乳化重合において、得られるコアシェル型粒子の重合度を調節するために、連鎖移動剤を用いてもよい。連鎖移動剤としては、例えば、酢酸エチル、酢酸メチル、炭酸ジエチル、アセトン、エタノール、ｎ−プロパノール、アセトアルデヒド、プロピルアルデヒド、プロピオン酸エチル、および四塩化炭素等を挙げることができる。
【００７１】
また、必要に応じてｐＨ調整剤を用いてもよい。ｐＨ調整剤としては、リン酸二水素ナトリウム、リン酸水素二ナトリウムおよびリン酸二水素カリウム等の緩衝能を有する電解質物質、ならびに水酸化ナトリウム、水酸化カリウム、水酸化バリウム、水酸化カルシウム、アンモニア等の塩基性物質が挙げられる。
【００７２】
また、必要に応じて、沈降防止剤、分散安定剤、腐食防止剤、防カビ剤および湿潤剤等を用いてもよい。
【００７３】
他の成分の添加量は、重合に用いられる全単量体の総量を１００質量部とすると、０．０１〜１０質量部であることが好ましく、０．０２〜７質量部であることがより好ましい。
【００７４】
（重合条件）
重合温度は、重合開始剤の種類等によって、適宜選択すればよいが、例えば、０〜１２０℃の範囲とすればよく、２０〜１１０℃の範囲であることが好ましく、４０〜１００℃の範囲であることがより好ましい。
【００７５】
また、重合圧力は、例えば、０〜１０ＭＰａの範囲とすればよく、０．５〜８ＭＰａの範囲であることが好ましく、１〜６ＭＰａの範囲であることがより好ましい。
【００７６】
重合時間は、特に制限されないが、生産性等を考慮すると、１〜２４時間の範囲であることが好ましい。
【００７７】
〔分散液〕
本実施形態に係る分散液は、本実施形態に係るコアシェル型粒子および分散媒を含んでいる。
【００７８】
本実施形態に係る分散液における分散媒は、例えば、水であることが好ましいが、水と混和する任意の非水溶媒と水との混合液であって、フッ化ビニリデン樹脂を溶解せず、分散、懸濁、または乳化し得る液体であれば特に限定されるものではない。上記非水溶媒としては、例えば、Ｎ−メチルピロリドン、ジメチルホルムアミド、Ｎ，Ｎ−ジメチルアセトアミド等のアミド化合物；トルエン、キシレン、ｎ−ドデカン、テトラリン等の炭化水素；メタノール、エタノール、イソプロピルアルコール、２−エチル−１−ヘキサノール、１−ノナノール、ラウリルアルコール等のアルコール；アセトン、メチルエチルケトン、シクロヘキサノン、ホロン、アセトフェノン、イソホロン等のケトン；酢酸ベンジル、酪酸イソペンチル、乳酸メチル、乳酸エチル、乳酸ブチル等のエステル；ｏ−トルイジン、ｍ−トルイジン、ｐ−トルイジン等のアミン化合物；γ−ブチロラクトン、δ−ブチロラクトン等のラクトン；ジメチルスルホキシド、スルホラン等のスルホキシド化合物およびスルホン化合物；ならびにテトラヒドロフランおよび酢酸エチル等が挙げられる。これらの非水溶媒は、水と任意の割合で混合して用いることができる。水は単独で用いてもよいし、水とこれら非水溶媒のうちの一種類または二種類以上とを混合した混合分散媒であってもよい。
【００７９】
また、必要に応じて、ｐＨ調整剤、沈降防止剤、分散安定剤、腐食防止剤、防カビ剤および／または湿潤剤等を用いてもよい。
【００８０】
本実施形態に係る分散液におけるコアシェル型粒子の含有量は、分散液の全量を１００質量部とすると、６０質量部以下であることが好ましい。
【００８１】
〔コーティング組成物〕
本実施形態に係るコーティング組成物は、負極層および正極層（電極）とその間に設けられるセパレータとを備える二次電池において、電極とセパレータとの接着性を向上させる多孔質のフッ素樹脂層を形成するために用いられる組成物である。
【００８２】
本実施形態に係るコーティング組成物は、本実施形態に係るコアシェル型粒子を含む。本実施形態に係るコーティング組成物は、コアシェル型粒子のみを含むものであってもよいし、コアシェル型粒子を分散する分散媒をさらに含んでいてもよい。分散媒の具体的な説明は、上記〔分散液〕の欄を参照することができる。一例において、本実施形態に係るコーティング組成物は、上述の分散液であり得る。
【００８３】
本実施形態に係るコーティング組成物を調製するにあたり、コアシェル型粒子は、塩析、凍結粉砕、スプレードライ、およびフリーズドライ等から選ばれる少なくとも１種類の方法で粉体化してそのままコーティング組成物としてもよいし、このように粉体化したコアシェル型粒子を水などの分散媒に物理的または化学的に再分散させてコーティング組成物としてもよい。あるいは、重合に用いた分散媒にコアシェル型粒子が分散された分散液をそのままコーティング組成物としてもよいし、別途用意した水などの分散媒にコアシェル型粒子を物理的または化学的に再分散させてコーティング組成物としてもよい。
【００８４】
分散媒を用いる場合、コーティング組成物が含有する分散媒の含有量は、コアシェル型粒子の含有量を１００質量部とすると、６５〜３５００質量部であることが好ましく、３００〜２０００質量部であることがより好ましい。
【００８５】
また、本実施形態に係るコーティング組成物は、必要に応じて、フィラーを含ませてもよい。フィラーを含むことで、セパレータの耐熱性を向上させることができる。フィラーとしては、例えば、二酸化ケイ素（ＳｉＯ２）、アルミナ（Ａｌ２〇３）、二酸化チタン（ＴｉＯ２）、酸化カルシウム（ＣａＯ）、酸化ストロンチウム（ＳｒＯ）、酸化バリウム（ＢａＯ）、酸化マグネシウム（ＭｇＯ）、酸化亜鉛（ＺｎＯ）、チタン酸バリウム（ＢａＴｉＯ３）等の酸化物；水酸化マグネシウム（Ｍｇ（ＯＨ）２）、水酸化カルシウム（Ｃａ（ＯＨ）２）、水酸化亜鉛（Ｚｎ（ＯＨ）２）、水酸化アルミニウム（Ａｌ（ＯＨ）３）、水酸化酸化アルミニウム（ＡｌＯ（ＯＨ））等の水酸化物；炭酸カルシウム（ＣａＣＯ３）等の炭酸塩；硫酸バリウム等の硫酸塩；窒化物；粘土鉱物；およびベーマイト等が挙げられる。フィラーとしては、電池の安全性および塗液安定性の観点から、アルミナ、二酸化ケイ素、酸化マグネシウム、水酸化マグネシウム、炭酸マグネシウム、酸化亜鉛およびベーマイトが好ましい。フィラーは、単独で用いてもよいし、二種以上を用いてもよい。
【００８６】
また、本実施形態に係るコーティング組成物は、増粘剤をさらに含んでもよい。増粘剤を含むことで、コーティング組成物の粘度の調整ならびにコアシェル型粒子およびフィラーの分散性を向上させることができる。増粘剤としては、例えば、カルボキシメチルセルロース、メチルセルロース、ヒドロキシプロピルセルロース、ヒドロキシプロピルメチルセルロース、ヒドロキシエチルセルロース等のセルロース化合物；上記セルロース化合物のアンモニウム塩またはアルカリ金属塩；ポリ（メタ）アクリル酸、変性ポリ（メタ）アクリル酸等のポリカルボン酸；上記ポリカルボン酸のアルカリ金属塩；ポリビニルアルコール、変性ポリビニルアルコール、エチレン−ビニルアルコール共重合体等のポリビニルアルコール系（共）重合体；（メタ）アクリル酸、マレイン酸およびフマル酸等の不飽和カルボン酸と、ポリビニルピロリドン、ポリビニルブチラールまたはビニルエステルとの共重合体の鹸化物等の水溶性ポリマー等が挙げられる。なかでも、セルロース化合物およびその塩が好ましい。
【００８７】
フィラーを含ませる場合、フィラーの添加量は、コアシェル型粒子の含有量を１００質量部とすると、１０〜９００質量部であることが好ましい。
【００８８】
増粘剤を含む場合、コーティング組成物に対する増粘剤の添加量は、コアシェル型粒子、フィラーおよび増粘剤の総量のうち１０質量部以下であることが好ましく、５質量部以下であることがより好ましい。
【００８９】
また、本実施形態に係るコーティング組成物は、必要に応じて、界面活性剤、ｐＨ調整剤、沈降防止剤、腐食防止剤、分散安定剤、防カビ剤、湿潤剤および／または消泡剤等をさらに含んでもよい。
【００９０】
〔フッ素樹脂層〕
本実施形態におけるフッ素樹脂層は、本実施形態に係るコーティング組成物を、セパレータまたは電極に塗布し、乾燥させることによって形成される。具体的には、まずセパレータまたは電極のいずれかの少なくとも一方の面にコーティング組成物を塗布し、塗布したコーティング組成物を乾燥させる。乾燥させたセパレータと電極とを重ね合わせ、電解液やその他必要な部材とを外装材に入れ、外装材ごと熱プレスしてセパレータと電極とを接着させる。この段階で、コアシェル粒子のシェル部が熱によって溶融してフッ素樹脂層が形成される。
【００９１】
フッ素樹脂層の膜厚は、特に限定されるものではないが、０．１μｍ以上１０μｍ以下であることが好ましく、０．２μｍ以上９．５μｍ以下であることがより好ましく、０．３μｍ以上９μｍ以下であることがさらに好ましい。本実施形態に係るコーティング組成物は、フッ素樹脂層の膜厚が上記の範囲内に収まるように塗布される。
【００９２】
コーティング組成物を塗布する方法としては、例えばドクターブレード法、リバースロール法、コンマバー法、グラビヤ法、エアーナイフ法、ダイコート法およびディップコート法等の方法を適用することができる。塗膜の乾燥処理は、好ましくは４０〜１５０℃、より好ましくは４５〜１３０℃の温度範囲において、好ましくは１〜５００分間、より好ましくは２〜３００分間の処理時間で行われる。
【００９３】
また、本実施形態におけるフッ素樹脂層は、負極層とセパレータとの間に設けられてもよいし、セパレータと正極層との間に設けられてもよいし、その両方に設けられてもよい。
【００９４】
本実施形態におけるフッ素樹脂層は、セパレータと電極との間に設けられることによって、セパレータと電極との間に十分な接着性を与えることができる。本実施形態におけるフッ素樹脂層を設けられたセパレータと電極との剥離強度は、例えば、０．２〜３．５ｇｆ／ｍｍである。剥離強度の測定方法は、後述する実施例において説明する。
【００９５】
本実施形態におけるフッ素樹脂層は、後述する非水電解質電池の製造工程の一部である熱プレスの工程が行われた後において、溶融した第２の重合体を含む層を含んでいる。すなわち、フッ素樹脂層は、一例において、負極層と正極層とセパレータとを熱プレスすることによって形成されてなる第２の重合体を含む層を有している。この第２の重合体を含む層には、第１の重合体を含む粒子が含まれている。このような構造を有することによって、熱プレスの工程を経てもセパレータの表面の孔を塞ぐことが低減されている。従って、本実施形態におけるフッ素樹脂層は、多孔質である。本実施形態におけるフッ素樹脂層が設けられているセパレータの透気度は、例えば、２０００ｓ／１００ｃｃ以下である。透気度の測定方法は、後述する実施例において説明する。
【００９６】
〔セパレータ〕
本実施形態に係るセパレータは、電気的に安定であり、電気伝導性を有していない。また本実施形態に係るセパレータは、内部に空孔または空隙を有する多孔質基材が用いられイオン透過性に優れている。多孔質基材としては、例えば、ポリオレフィン系高分子（例えば、ポリエチレン、ポリプロピレン等）、ポリエステル系高分子（例えば、ポリエチレンテレフタレート等）、ポリイミド系高分子（例えば、芳香族ポリアミド系高分子、ポリエーテルイミド等）、ポリエーテルスルホン、ポリスルホン、ポリエーテルケトン、ポリスチレン、ポリエチレンオキサイド、ポリカーボネート、ポリ塩化ビニル、ポリアクリロニトリル、ポリメチルメタクリレート、セラミックス等、およびこれらの少なくとも２種の混合物からなる単層または多層の多孔膜；不織布；ガラス；並びに紙等を挙げることができる。なお、前述のポリマーとしては、変性されたものが挙げられる。
【００９７】
多孔質基材としては、ポリオレフィン系高分子（例えば、ポリエチレン、ポリプロピレン等）を含むものが好ましい。多孔質基材は、シャットダウン機能の観点から、ポリエチレンを含むことがより好ましく、シャットダウン機能と耐熱性との両立の観点から、ポチエチレンとポリプロピレンとを含むことがより好ましく、９５質量％以上のポリエチレンと５質量％以下のポリプロピレンとを含むことがさらに好ましい。
【００９８】
また、多孔質基材の厚さは、力学特性および内部抵抗の観点から、３μｍ以上２５μｍ以下であることが好ましく、５μｍ以上２５μｍであることがより好ましい。
【００９９】
多孔質基材の表面には、コーティング組成物との濡れ性を向上させる目的で、コロナ処理、プラズマ処理、火炎処理、または紫外線照射処理等が施されていてもよい。
【０１００】
本実施形態に係るセパレータは、一例において、本実施形態に係るコーティング組成物が、負極層および正極層に対向する面のうち少なくとも一方の面に塗布されている。
【０１０１】
〔電極〕
本実施形態における負極層および正極層は、特に限定されず、例えば、二次電池における公知の負極層および正極層を用いることができる。
【０１０２】
一例において、負極層および正極層は、電極合剤の層が集電体上に設けられた構成である。電極合剤層は、集電体の少なくとも一方の面に形成されていればよい。
【０１０３】
電極合剤は、例えば、電極活物質とバインダー組成物とを含有し得る。
【０１０４】
電極活物質は、特に限定されるものではなく、例えば、従来公知の負極用の電極活物質（負極活物質）または正極用の電極活物質（正極活物質）を用いることができる。
【０１０５】
負極活物質としては、例えば、人工黒鉛、天然黒鉛、難黒鉛化炭素、易黒鉛化炭素、活性炭、またはフェノール樹脂およびピッチ等を焼成炭化したもの等の炭素材料；Ｃｕ、Ｌｉ、Ｍｇ、Ｂ、Ａｌ、Ｇａ、Ｉｎ、Ｓｉ、Ｇｅ、Ｓｎ、Ｐｂ、Ｓｂ、Ｂｉ、Ｃｄ、Ａｇ、Ｚｎ、Ｈｆ、ＺｒおよびＹ等の金属材料および合金材料；ならびにＧｅＯ、ＧｅＯ２、ＳｎＯ、ＳｎＯ２、ＰｂＯおよびＰｂＯ２等の金属酸化物等が挙げられる。
【０１０６】
正極活物質としては、少なくともリチウムを含むリチウム系正極活物質が好ましい。リチウム系正極活物質としては例えば、ＬｉＣｏＯ２、ＬｉＮｉｘＣｏ１−ｘＯ２（０≦ｘ≦１）、ＬｉＮｉＣｏＭｎＯ２等の一般式ＬｉＭＹ２（Ｍは、Ｃｏ、Ｎｉ、Ｆｅ、Ｍｎ、Ｃｒ、Ｖ等の遷移金属の少なくとも一種：ＹはＯ、Ｓ等のカルコゲン元素）で表わされる複合金属カルコゲン化合物、ＬｉＭｎ２Ｏ４などのスピネル構造をとる複合金属酸化物、およびＬｉＦｅＰＯ４などのオリビン型リチウム化合物等が挙げられる。
【０１０７】
バインダー組成物としては、フッ化ビニリデン重合体、ポリテトラフルオロエチレン（ＰＴＦＥ）、スチレンブタジエンゴム（ＳＢＲ）、ポリアクリル酸、ポリイミド、カルボキシメチルセルロース等のセルロース化合物、セルロース化合物のアンモニウム塩およびアルカリ金属塩、ならびにポリアクリロニトリル（ＰＡＮ）等を含むものが挙げられる。
【０１０８】
電極合剤は、例えば、カーボンブラック、アセチレンブラック、ケッチェンブラック、黒鉛粉末、カーボンファイバー、カーボンナノチューブ等の導電助剤；ポリビニルピロリドンなどの顔料分散剤；およびポリアクリル酸、ポリメタクリル酸などの接着補助剤等をさらに含んでいてもよい。
【０１０９】
集電体は負極層および正極層の基材であり、電気を取り出すための端子である。集電体の材質としては、特に限定されるものではなく、アルミニウム、銅、鉄、ステンレス鋼、鋼、ニッケルおよびチタン等の金属箔または金属鋼などを用いることができる。集電体の厚さは、特に限定されるものではないが、５〜１００μｍであることが好ましく、５〜７０μｍであることがより好ましい。
【０１１０】
電極合剤層の厚さは、特に限定されるものではないが、通常は６〜１０００μｍであり、７〜５００μｍであることが好ましい。
【０１１１】
本実施形態における電極では、フッ素樹脂層が、負極層および正極層の少なくとも何れかにおいて、セパレータと接するように設けられてもよく、一例において、正極層に設けられることが好ましい。また、本実施形態における電極では、一例において、本実施形態に係るコーティング組成物が、負極層および正極層の少なくとも何れかの少なくとも一方の面に塗布されている。
【０１１２】
〔電解質〕
本実施形態における二次電池に用いられる電解質は、特に限定されず、例えば、二次電池における公知の電解質を用いることができる。電解質としては、例えば、ＬｉＰＦ４、ＬｉＢＦ４、ＬｉＣｌＯ４、ＬｉＡｓＦ６、ＬｉＳｂＦ６、ＬｉＣＦ３ＳＯ３、Ｌｉ（ＣＦ３ＳＯ２）２Ｎ、ＬｉＣ４Ｆ９ＳＯ３、Ｌｉ（ＣＦ３ＳＯ２）３Ｃ、およびＬｉＢＰｈ４等が挙げられる。本実施形態における二次電池では、電解質を非水系溶媒に溶解させた電解液を用いることもできる。非水系溶媒としては、例えば、エチレンカーボネート、プロピレンカーボネート、ブチレンカーボネート、フロロエチレンカーボネート、ジフロロエチレンカーボネート等の環状カーボネート、ジメチルカーボネート、ジエチルカーボネート、エチルメチルカーボネートおよびそのフッ素置換体等の鎖状カーボネート、γ−ブチロラクトン、γ−バレロラクトン等の環状エステルあるいはこれらの混合溶媒等が挙げられる。
【０１１３】
〔二次電池〕
本実施形態に係る二次電池は、本実施形態に係るコーティング組成物から形成されたフッ素樹脂層が設けられている。一例において、セパレータは上記で説明したセパレータである。また、一例において、電極は上記で説明した電極である。
【０１１４】
本実施形態に係る二次電池は、例えば電解質の種類によって分類することができる。具体的には、例えば、非水電解質二次電池、および固体電解質二次電池等が挙げられ、なかでも非水電解質二次電池が好ましい。
【０１１５】
本実施形態に係る非水電解質二次電池としては、例えば、ゲル電解質を含むポリマー電池等も含まれる。非水電解質二次電池における他の部材については特に限定されるものでなく、例えば、従来用いられている部材を用いることができる。
【０１１６】
非水電解質二次電池の製造方法としては、例えば、負極層と正極層とをセパレータを介して重ね合わせ、電池容器に入れ、電池容器に電解液を注入して封口する方法が挙げられる。この製造方法において、電解液の注入後の熱プレスによって、コーティング組成物に含まれていたコアシェル型粒子の一部（理想的にはシェル部のみ）が溶融し、形成されたフッ素樹脂層によって電極とセパレータとが接着する。
【０１１７】
熱プレスの温度は、第１の重合体の溶融温度とコアシェル型粒子の溶融温度とに応じて決定されており、例えば、３０〜１５０℃とすることができる。また、熱プレスの圧力は、特に限定されないが、例えば、１〜３０ＭＰａとすることができる。
【０１１８】
本実施形態に係るコアシェル型粒子によれば、電解液存在下における第１の重合体の溶融温度が熱プレスの温度より高いため、熱プレスによってコア部のフッ化ビニリデン粒子がつぶされることを低減することができる。
【０１１９】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【０１２０】
後述のように、本発明に係るコアシェル型粒子およびフッ化ビニリデン粒子（以下、まとめてフッ素ポリマー粒子とも記す）を作製し、当該フッ素ポリマー粒子の物性を測定した。また、当該フッ素ポリマー粒子を用いて、セパレータを製造し、それを用いて剥離強度試験および透気度測定試験を行った。なお、具体的な実施例の説明の前に、本明細書における「固形分濃度」および「粒子径」の算出方法について以下に記載する。
【０１２１】
〔固形分濃度〕
重合により調製したフッ素ポリマー粒子を含む分散液（以下、ラテックスとも記す）約５ｇをアルミ製のカップに入れ、８０℃で３時間乾燥し、乾燥前後の重量を測定することによって濃度を算出した。
【０１２２】
〔粒子径〕
フッ素ポリマー粒子の粒子径は、動的光散乱法の正則化解析によって算出した。具体的には、ＢＥＣＫＭＡＮ ＣＯＵＬＴＥＲ社製「ＤｅｌｓａＭａｘＣＯＲＥ」を使用し、ＪＩＳ Ｚ ８８２８に準拠して測定し、正則化解析によって得られる大小２つのピークのうち、大きいピークを粒子径とした。
【０１２３】
各実施例および各比較例における、フッ素ポリマー粒子の調製方法について以下に記載する。
【０１２４】
〔実施例１〕
コア部の重合：オートクレーブにイオン交換水２８０質量部を入れ、３０分間の窒素バブリングによって脱気を行った。次に、リン酸水素二ナトリウム０．２質量部、パーフルオロオクタン酸アンモニウム塩（ＰＦＯＡ）１．０質量部を仕込み、４．５ＭＰａまで加圧して窒素置換を３回行った。酢酸エチル０．０５質量部、フッ化ビニリデン（ＶＤＦ）３５質量部を上記オートクレーブ中に一括添加した。撹拌下で８０℃に昇温後、５ｗｔ％過硫酸アンモニウム（ＡＰＳ）水溶液をＡＰＳ換算で０．０６質量部に相当する量を入れて重合を開始した。この時の缶内圧力は４．３ＭＰａであった。反応開始後、２．５ＭＰａまで圧力が降下したところで、ＶＤＦ６５質量部を缶内圧力が２．５ＭＰａで維持するように連続添加した。添加終了後、１．５ＭＰａまで圧力が降下したところで重合を完了とし、コア部の粒子を含むラテックスを得た。得られたラテックスの固形分濃度は２４．０ｗｔ％であり、粒子径は１４０ｎｍであった。
シェル部の重合：オートクレーブにイオン交換水７００質量部を入れ、３０分間の窒素バブリングによって脱気を行った。次に、水分散したコア部の粒子１００質量部、ＰＦＯＡ０．５質量部を仕込み、４．５ＭＰａまで加圧して窒素置換を３回行った。酢酸エチル０．０５質量部、フッ化ビニリデン（ＶＤＦ）９０質量部、ヘキサフルオロプロピレン（ＨＦＰ）１０質量部を上記オートクレーブ中に添加した。撹拌下で８０℃に昇温後、５ｗｔ％ＡＰＳ水溶液をＡＰＳ換算で０．１質量部に相当する量を入れて重合を開始した。この時の缶内圧力は３．７ＭＰａであった。反応開始後、１．５ＭＰａまで圧力が降下したところでシェル部の重合を完了とし、コアシェル型の粒子を含むラテックスを得た。得られたラテックスの固形分濃度は１３．４ｗｔ％であり、粒子径は１８０ｎｍであった。
【０１２５】
〔実施例２〕
コア部の重合：実施例１と同様にコア部のフッ化ビニリデン粒子を得た。
シェル部の重合：ＶＤＦを９０質量部から８８質量部、ＨＦＰを１０質量部から１２質量部に変更した以外は実施例１と同様に重合して、コアシェル型の粒子を含むラテックスを得た。得られたラテックスの固形分濃度は１３．８ｗｔ％であり、粒子径は１７０ｎｍであった。
【０１２６】
〔実施例３〕
コア部の重合：実施例１と同様にコア部のフッ化ビニリデン粒子を得た。
シェル部の重合：ＶＤＦを９０質量部から７８質量部、ＨＦＰを１０質量部から２２質量部に変更した以外は実施例１と同様に重合して、コアシェル型の粒子を含むラテックスを得た。得られたラテックスの固形分濃度は１３．４ｗｔ％であり、粒子径は１７０ｎｍであった。
【０１２７】
〔実施例４〕
コア部の重合：実施例１と同様にコア部のフッ化ビニリデン粒子を得た。
シェル部の重合：ＶＤＦを９０質量部から７０質量部、ＨＦＰを１０質量部から３０質量部に変更した以外は実施例１と同様に重合して、コアシェル型の粒子を含むラテックスを得た。得られたラテックスの固形分濃度は１３．５ｗｔ％であり、粒子径は１７０ｎｍであった。
【０１２８】
〔実施例５〕
コア部の重合：オートクレーブに一括添加するＶＤＦを３５質量部から３０質量部に変更し、さらにＨＦＰ５．０質量部を添加した以外は実施例１と同様に重合してコア部の粒子を含むラテックスを得た。得られたラテックスの固形分濃度は２１．３ｗｔ％であり、粒子径は１３０ｎｍであった。
シェル部の重合：実施例３と同様に重合して、コアシェル型の粒子を含むラテックスを得た。得られたラテックスの固形分濃度は１３．５ｗｔ％であり、粒子径は１６０ｎｍであった。
【０１２９】
〔実施例６〕
コア部の重合：実施例１と同様にコア部のフッ化ビニリデン粒子を得た。
シェル部の重合：オートクレーブにイオン交換水７００質量部を入れ、３０分間の窒素バブリングによって脱気を行った。次に、水分散したコア部の粒子１００質量部、ＰＦＯＡ０．５質量部を仕込み、４．５ＭＰａまで加圧して窒素置換を３回行った。酢酸エチル０．０５質量部、ＶＤＦ７８質量部、ＨＦＰ２２質量部、マレイン酸モノメチル（ＭＭＭ）０．１質量部を上記オートクレーブ中に添加した。撹拌下で８０℃に昇温後、５ｗｔ％ＡＰＳ水溶液をＡＰＳ換算で０．１質量部に相当する量を入れて重合を開始した。この時の缶内圧力が３．４ＭＰａであった。反応開始後、１．５ＭＰａまで圧力が降下したところでシェル部の重合を完了とし、コアシェル型の粒子を含むラテックスを得た。得られたラテックスの固形分濃度は１３．３ｗｔ％であり、粒子径は１７０ｎｍであった。
【０１３０】
〔比較例１〕
パーフルオロオクタン酸アンモニウム塩（ＰＦＯＡ）を１．０質量部から０．６質量部に変更した以外は実施例１のコア部と同様に重合して、フッ化ビニリデン粒子を含むラテックスを得た。得られたラテックスの固形分濃度は２１．４ｗｔ％であり、粒子径は１８０ｎｍであった。
【０１３１】
〔比較例２〕
オートクレーブに一括添加するフッ化ビニリデン（ＶＤＦ）を３５質量部から２７質量部に変更し、さらにヘキサフルオロプロピレン（ＨＦＰ）８．０質量部を添加した以外は比較例１と同様に重合して、フッ化ビニリデン粒子を含むラテックスを得た。得られたラテックスの固形分濃度は２１．４ｗｔ％であり、粒子径は１９０ｎｍであった。
【０１３２】
〔比較例３〕
オートクレーブに一括添加するフッ化ビニリデン（ＶＤＦ）を３５質量部から５質量部に変更し、さらにヘキサフルオロプロピレン（ＨＦＰ）３０質量部を添加し、重合終了時の圧力を２．０ＭＰａとした以外は比較例１と同様に重合して、フッ化ビニリデン粒子を含むラテックスを得た。得られたラテックスの固形分濃度は２０．７ｗｔ％であり、粒子径は１８０ｎｍであった。
【０１３３】
〔比較例４〕
コア部の重合：オートクレーブに一括添加するフッ化ビニリデン（ＶＤＦ）を３０質量部から２５質量部、ヘキサフルオロプロピレン（ＨＦＰ）を５．０質量部から１０．０質量部に変更した以外は実施例１と同様に重合して、コア部のフッ化ビニリデン粒子を含むラテックスを得た。得られたラテックスの固形分濃度は２１．３ｗｔ％であり、粒子径は１４０ｎｍであった。
シェル部の重合：実施例３と同様に重合して、コアシェル型粒子を含むラテックスを得た。得られたラテックスの固形分濃度は１３．４ｗｔ％であり、粒子径は１７０ｎｍであった。
【０１３４】
各実施例および各比較例における、フッ素ポリマー粒子の物性の測定方法について以下に記載する。
【０１３５】
〔ＨＦＰ導入量〕
重合により調製した分散液中のフッ素ポリマー粒子に含まれるＨＦＰ導入量は、１９Ｆ−ＮＭＲ（ＢＵＲＵＫＡＲ社製）で測定した。塩析によって粉体化したフッ素ポリマー粒子４０ｍｇをアセトン−ｄ６ ９６０ｍｇに溶解させ測定用サンプルとした。ＨＦＰ単位に由来するＣＦ３部分のピークは−７０−〜８０ｐｐｍ付近の２本のピークに相当し、ＶＤＦおよびＨＦＰ単位（全単量体）に由来するＣＦ２部分のピークは−９０ｐｐｍ以下のピークに相当する。これらのピーク面積からＨＦＰ導入量を下記式によって求めた。
ＨＦＰ導入量［ｗｔ％］＝ＨＦＰピーク面積／全単量体ピーク面積×１００
【０１３６】
〔融点〕
重合により調製した分散液中のフッ素ポリマー粒子の融点は、フィルムの形態で測定した。フィルムは以下の操作によって作製した。剥離剤を噴霧した２枚のアルミ箔の間に、縦５ｃｍ×横５ｃｍ×厚み１５０μｍの鋳型と塩析によって粉体化したフッ素ポリマー粒子約１ｇを挟み、２００℃でプレスした。融点は、ＤＳＣ（ＭＥＴＴＬＥＲ社製「ＤＳＣ−１」）を用いてＡＳＴＭ ｄ ３４１８に準拠して測定した。
【０１３７】
〔吸光度比（ＩＲ比）ＡＲ〕
各実施例および各比較例において得られたフッ素ポリマー粒子を含む分散液を０．５質量％の塩化カルシウムで塩析し、８０℃のオーブンで乾燥させることによって粉体化した。粉体化したフッ素ポリマー粒子を２００℃で熱プレスし、厚さ約０．０１μｍのプレスシートを作製した。作製したプレスシートのＩＲスペクトルを、赤外分光光度計ＦＴ−７３０（株式会社堀場製作所製）を用いて、１５００ｃｍ−１〜４０００ｃｍ−１の範囲で測定した。ＩＲ比ＡＲは、下記式によって求めた。
ＡＲ＝Ａ１７６０／Ａ３０２０
【０１３８】
上記式において、Ａ１７６０は１７６０ｃｍ−１付近に検出されるカルボニル基の伸縮振動に由来の吸光度であり、１６００ｃｍ−１〜１８００ｃｍ−１に検出されるピークをカルボニル基の伸縮振動に由来の吸光度とした。Ａ３０２０は３０２０ｃｍ−１付近に検出されるＣＨの伸縮振動に由来の吸光度であり、２９００ｃｍ−１〜３１００ｃｍ−１に検出されるピークをカルボニル基の伸縮振動に由来の吸光度とした。
【０１３９】
〔剥離強度試験〕
各実施例および各比較例において得られたフッ素ポリマー粒子を用いてフッ素ポリマー粒子コーティングセパレータを作製し、電極（正極）との剥離強度試験を行った。フッ素ポリマー粒子コーティングセパレータおよび電極の製造方法について、以下に詳細に記載する。
【０１４０】
（コーティング組成物の作製）
フッ素ポリマー粒子１００重量部、ＣＭＣ（カルボキシメチルセルロース）（セロゲン４Ｈ  第一工業製薬製）２重量部に水を加えて固形分濃度１０質量％の組成物を調製し、これをコーティング組成物とした。
【０１４１】
（剥離強度測定用フッ素ポリマー粒子コーティングセパレータの作製）
上記で得られたコーティング組成物をコロナ処理装置（春日電気社製）にてコロナ処理を施したセパレータ（ハイポアＮＤ４２０  旭化成製）の片面に、ウェット塗布量２４μｍ（番手１２）でワイヤーバーを用いて逐次コートし、７０℃で３０分間乾燥した。さらに７０℃で２時間の熱処理を実施した。
【０１４２】
（剥離強度測定用正極の作製）
ＬｉＮｉＣｏＭｎＯ２（ＭＸ６  ユミコア製）９４重量部、導電助剤（ＳｕｐｅｒＰ ＴＩＭＣＡＬ製）３重量部、ＰＶＤＦ（ポリフッ化ビニリデン）（ＫＦ＃７２００  クレハ製）３重量部にＮ−メチル−２−ピロリドンを加えてスラリーを作製し、Ａｌ箔（厚さ１５μｍ）に塗布した。乾燥した後、プレスし、１２０℃で３時間熱処理を実施し、電極嵩密度が３．０［ｇ／ｃｍ３］、目付け量が１０３［ｇ／ｍ２］である正極を得た。
【０１４３】
（剥離強度測定用サンプルの作製および剥離強度の測定）
上記により得られた正極を２．５×５．０ｃｍに切り出し、フッ素ポリマー粒子コーティングセパレータを３．０×６．０ｃｍに切ってそれぞれ接合させ、電解液（エチレンカーボネート（ＥＣ）／エチルメチルカーボネート（ＥＭＣ）＝３／７、ＬｉＰＦ６ １．２Ｍ、ＶＣ１ｗｔ％）を１２０μＬ浸み込ませた後、Ａｌラミネートセル中に真空脱気封入し、一晩静置した。
【０１４４】
このＡｌラミネートセルを熱プレスすることによって、対正極の剥離強度測定用サンプルを得た。具体的には、対正極の剥離強度測定用サンプルは、１００℃において、１分間の余熱の後、２分間、面圧約４ＭＰaで熱プレスを行うことで作製した。この対正極の剥離強度測定用サンプルでは、熱プレスによって、フッ素ポリマー粒子コーティングセパレータと電極（正極）との界面にフッ素樹脂層を形成した。
【０１４５】
作製した対正極の剥離強度測定用サンプルについて、正極を固定し、引張試験機（ＯＲＩＥＮＴＥＣ社製「ＳＴＡ−１１５０ ＵＮＩＶＥＲＳＡＬ ＴＥＳＴＩＮＧ ＭＡＣＨＩＮＥ」）を使用し、ヘッド速度２００ｍｍ／分で、１８０°剥離試験を行い、剥離強度を測定した。
【０１４６】
〔透気度の測定〕
各実施例および各比較例において得られたフッ素ポリマー粒子を用いてフッ素ポリマー粒子コーティングセパレータを作製した。電極（負極）と熱プレスした後の透気度測定用フッ素樹脂層コーティングセパレータを作製し、透気度を測定した。フッ素ポリマー粒子コーティングセパレータおよび電極の製造方法について、以下に詳細に記載する。
【０１４７】
（コーティング組成物の作製）
剥離強度試験で作製したコーティング組成物の作製方法と同様の方法で調製したものをコーティング組成物とした。
【０１４８】
（透気度測定用フッ素樹脂層コーティングセパレータの作製）
ワイヤーバーをウェット塗布量で２４μｍ（番手１２）から１２μｍ（番手６）に変更した以外は、剥離強度試験で作製したコーティングセパレータと同様の方法で作製した。
【０１４９】
（透気度測定用負極の作製）
剥離強度測定用正極と同様の方法で作製し、透気度測定用負極とした。
【０１５０】
（透気度測定用サンプルの作製および透気度の測定）
上記により得られた負極を４．０×４．０ｃｍに切り出し、フッ素ポリマー粒子コーティングセパレータを４．０×４．０ｃｍに切ってそれぞれ接合させ、電解液（エチレンカーボネート（ＥＣ）／エチルメチルカーボネート（ＥＭＣ）＝３／７、ＬｉＰＦ６ １．２Ｍ、ＶＣ１ｗｔ％）を１５０μＬ浸み込ませた後、Ａｌラミネートセル中に真空脱気封入し、一晩静置した。
【０１５１】
このＡｌラミネートセルを熱プレスした後、セパレータと負極を剥離し、セパレータを洗浄することによって、透気度測定用サンプルを得た。具体的には、透気度測定用サンプルは、１００℃において、１分間、面圧約３ＭＰaで熱プレスを行うことで、フッ素ポリマー粒子コーティングセパレータと電極（負極）との界面にフッ素樹脂層を形成した。続いて、フッ素樹脂層が形成されたコーティングセパレータと負極との界面を剥離し、セパレータをジメチルカーボネート（ＤＭＣ）洗浄し、７０℃で２時間乾燥処理を実施することで、透気度測定用サンプルを得た。
【０１５２】
作製した透気度測定用サンプルについて、透気度をガーレー式デンソメーター（東洋精機製作所製）を用いてＪＩＳＰ８１１７、ＩＳＯ５６３６に準拠して測定した。
【０１５３】
＜結果＞
各実施例および各比較例における粒子径、ＩＲ比、融点、剥離強度、および透気度の結果を、各実施例および各比較例におけるフッ素ポリマー粒子の仕込み組成比と併せて表１〜３に示す。
【０１５４】
表３中、透気度の「測定不能」とは、熱プレスの段階でフッ素樹脂層がセパレータ基材上から溶出したために測定が不可能であったことを示す。
【表１】
2018172595.tif 000002
【表２】
2018172595.tif 000003
【表３】
2018172595.tif 000004
【産業上の利用可能性】
【０１５５】
本発明に係るコアシェル型粒子は、例えば、二次電池の製造において好適に利用することができる。